(57)【要約】【課題】変換効率１０％を超える変換効率を達成できる太陽電池等の大面積結晶薄膜半導体装置を、高効率、且つ低コストに作製することを可能とする。【解決手段】基板０１上に形成した半導体薄膜０４を連続波光線によって熔融・結晶化もしくは再結晶化させて結晶半導体薄膜０４ａを形成する装置において、上記再結晶化の加熱源となる光源を複数のレーザー光源で構成し、且つ帯状の被照射領域２０を有する個々のレーザー光源を帯の長手方向に被照射領域が途切れることのないよう複数個並べ、その直角方向に光線もしくは基板を走査することにより大面積の一括処理を行う。【選択図】　　　図１
2004146517.tif 000002
【特許請求の範囲】
【請求項１】
基板上に形成した半導体薄膜を連続波光線によって熔融・結晶化もしくは再結晶化させて結晶半導体薄膜を形成する装置において、
上記再結晶化の加熱源となる光源を複数のレーザー光源で構成し、且つ帯状の被照射領域を有する個々のレーザー光源を帯の長手方向に被照射領域が途切れることのないよう複数個並べ、その直角方向に光線もしくは基板を走査することにより大面積の一括処理を可能にしたことを特徴とする結晶薄膜半導体形成装置。
【請求項２】
請求項１記載の結晶薄膜半導体形成装置において、
帯の長手方向に複数個並べた被照射領域は、長手方向について同一線上に配置するのではなく、光線もしくは基板の走査方向に関して前後にずらして配置されてなることを特徴とする結晶薄膜半導体形成装置。
【請求項３】
請求項２記載の結晶薄膜半導体形成装置において、
帯の長手方向に複数個並べた被照射領域は、隣接する被照射領域と、走査方向から見て帯の幅以上の重なりがあることを特徴とする結晶薄膜半導体形成装置。
【請求項４】
請求項２記載の結晶薄膜半導体形成装置において、
帯の長手方向に複数個並べた被照射領域は、隣接する被照射領域との帯間の間隔が、走査により前方の被照射領域の照射が終了した後、半導体薄膜が固化するまでに後方の被照射領域の照射が始まる間隔以下であることを特徴とする結晶薄膜半導体形成装置。
【請求項５】
基板上に半導体薄膜を形成し、連続波光線によって熔融・結晶化もしくは再結晶化させて結晶半導体薄膜を形成する方法において、
上記再結晶化の加熱源となる光源をレーザー光源で構成し、且つ帯状の被照射領域を有する個々のレーザー光源を帯の長手方向に被照射領域が途切れることのないよう複数個並べ、その直角方向に光線もしくは基板を走査することにより大面積の一括処理を行うことを特徴とする結晶薄膜半導体の形成方法。
【請求項６】
請求項５に記載の結晶薄膜半導体の形成方法において、
帯の長手方向に複数個並べた被照射領域は、同一線上に配置するのではなく、光線もしくは基板の走査方向に前後にずらして配置し、且つ走査後の照射領域同士が帯の幅以上の重なりを有するようにすることを特徴とする結晶薄膜半導体の形成方法。
【発明の詳細な説明】
【０００１】
【発明の属する技術分野】
本発明は、結晶薄膜半導体装置を作製するための形成装置及び形成方法に関するものである。
【０００２】
【従来の技術】
近年、非導電性の異種基板上、例えばガラス基板上等にシリコン結晶薄膜を形成する研究が盛んに行なわれている。このガラス基板上に形成したシリコン結晶薄膜の用途は広く、液晶デバイス用ＴＦＴ、薄膜光電変換素子などに用いることができる。
【０００３】
薄膜太陽光発電素子は、安価な基板上に低温プロセスで良好な結晶性をもつ結晶シリコン薄膜を形成し、これを光電変換装置に用いて、低コスト化と高性能化を図るものである。この結晶シリコン薄膜を光電変換素子に用いることによって、非晶質シリコン光電変換素子で問題となっている光劣化が観測されず、さらに非晶質光電変換素子では感度のない、長波長光をも電気的エネルギーに変換することができる。この技術は太陽光発電素子のみではなく、光センサ等の光電変換装置への応用も可能であると期待されている。
【０００４】
このシリコン結晶光電変換素子は、一般的にプラズマＣＶＤによって直接結晶シリコン薄膜を堆積させる手法が用いられている。この手法によって、基板上に低温で結晶シリコンが形成されうることが知られており、低コスト化に有効であるとされている。
【０００５】
この手法においては、プラズマＣＶＤ形成条件としては、水素でシラン系原料ガスを１５倍程度以上に希釈し、プラズマ反応室内圧力を１０ｍＴｏｒｒ〜１０Ｔｏｒｒ、基板温度を１５０℃〜５５０℃、望ましくは４００℃以下の範囲内に制御して成膜する。これによって結晶性のシリコン薄膜が基板上に形成される。しかし、この方法では結晶粒径の大きなポリシリコンを形成することは困難であった。また、発電機能の根幹を担うｉ層は、素子構造最適化のためにドーピングを行なうと品質が急激に低下する。これらのことから、低コスト化に有利なシングルセルで１０％を大きく上回る効率を達成することは困難であった。
【０００６】
一方、ＴＦＴ（Ｔｈｉｎ　Ｆｉｌｍ　Ｔｒａｎｓｉｓｔｏｒ）の分野では、薄膜多結晶シリコンを得る方法として、主にレーザーの走査によって結晶化することが行われており、連続波を用いる方法も既に公開されている（例えば、特許文献１参照。）。この方法は異種基板上に非晶質シリコンを形成し、帯状の連続波光源を走査することで多結晶シリコン層に熔融・結晶化するもので、走査方向に長い結晶粒を成長させることを可能としている。
【０００７】
また、下側をヒータで加熱し、上側の集光加熱型ヒータ又はガスレーザーで半導体膜を溶融させ、その溶融幅を１〜１０ｍｍとして、毎分１〜５０ｍｍで移動させ、半導体膜の溶融・再結晶化を行う技術も開示されている（例えば、特許文献２参照。）。
【０００８】
【特許文献１】
特開平２００１−３５１８６３号公報（段落番号００２４、００３０、図１、図２）
【特許文献２】
特開平２０００−０２２１８３号公報（段落番号００２６、図７）
【０００９】
【発明が解決しようとする課題】
しかしながら、上記特許文献１の方法はＴＦＴ等の小面積半導体素子を形成する手段として考えられている。このため、１０ｃｍ角のような、光電変換素子で必要とされるような大面積では、必ず、結晶化した際の走査領域の側面部分に結晶性の悪い部分が多く存在することになった。このことは、変換効率１０％を大幅に越える結晶シリコン薄膜太陽電池を形成するためには致命的である。かかる点は、特許文献２の方法についても当てはまる。
【００１０】
従って、高効率な太陽電池を形成するには、これまでの技術では不充分であった。
【００１１】
そこで、本発明の目的は、上記課題を解決し、変換効率１０％を超える変換効率を達成できる太陽電池等の大面積結晶薄膜半導体装置を、高効率、且つ低コストに作製することのできる形成装置及び形成方法を提供することにある。
【００１２】
【課題を解決するための手段】
上記目的を達成するため、本発明は、次のように構成したものである。
【００１３】
請求項１の発明に係る結晶薄膜半導体形成装置は、基板上に形成した半導体薄膜を連続波光線によって熔融・結晶化もしくは再結晶化させて結晶半導体薄膜を形成する装置において、上記再結晶化の加熱源となる光源を複数のレーザー光源で構成し、且つ帯状の被照射領域を有する個々のレーザー光源を帯の長手方向に被照射領域が途切れることのないよう複数個並べ、その直角方向に光線もしくは基板を走査することにより大面積の一括処理を可能にしたことを特徴とする。
【００１４】
請求項２の発明は、請求項１記載の結晶薄膜半導体形成装置において、帯の長手方向に複数個並べた被照射領域は、長手方向について同一線上に配置するのではなく、光線もしくは基板の走査方向に関して前後にずらして配置されてなることを特徴とする。
【００１５】
請求項３の発明は、請求項２記載の結晶薄膜半導体形成装置において、帯の長手方向に複数個並べた被照射領域は、隣接する被照射領域と、走査方向から見て帯の幅以上の重なりがあることを特徴とする。
【００１６】
この請求項３の発明には、第一群の被照射領域と第二群の被照射領域の相互間において、帯の長手方向に複数個並べた第一群の被照射領域が、隣接する第二群の被照射領域と、走査方向から見て帯の幅以上の長さで重なり合っている形態（図１参照）と、帯の長手方向に複数個並べた被照射領域が、隣接する被照射領域と走査方向から見て帯の幅以上の重なりを持って順次配列されている形態（図２参照）の双方が含まれる。
【００１７】
請求項４の発明は、請求項２記載の結晶薄膜半導体形成装置において、帯の長手方向に複数個並べた被照射領域は、隣接する被照射領域との帯間の間隔が、走査により前方の被照射領域の照射が終了した後、半導体薄膜が固化するまでに後方の被照射領域の照射が始まる間隔以下であることを特徴とする。
【００１８】
請求項５の発明に係る結晶薄膜半導体の形成方法は、基板上に半導体薄膜を形成し、連続波光線によって熔融・結晶化もしくは再結晶化させて結晶半導体薄膜を形成する方法において、上記再結晶化の加熱源となる光源をレーザー光源で構成し、且つ帯状の被照射領域を有する個々のレーザー光源を帯の長手方向に被照射領域が途切れることのないよう複数個並べ、その直角方向に光線もしくは基板を走査することにより大面積の一括処理を行うことを特徴とする。
【００１９】
請求項６の発明は、請求項５に記載の結晶薄膜半導体の形成方法において、帯の長手方向に複数個並べた被照射領域は、同一線上に配置するのではなく、光線もしくは基板の走査方向に前後にずらして配置し、且つ走査後の照射領域同士が帯の幅以上の重なりを有するようにすることを特徴とする。
【００２０】
＜発明の要点＞
本発明の形成装置および形成方法が適用される典型的な場面は、以下の基本的な構成からなる結晶薄膜半導体装置を形成する場合である。まず、必要に応じて電極層を形成された基板上に非単結晶シリコン層を形成し、連続的な光線によってエネルギーを与え、非単結晶シリコンを融解し冷却することによって結晶化させる。この結晶化には加熱源である光照射を帯状の連続波光源を走査することで行うが、帯状の被照射領域を帯の長手方向に複数個整列させることによって、大面積の一様な半導体薄膜を形成する。
【００２１】
太陽電池を作製する場合、素子の全面で多結晶薄膜が均一なことが必要である。具体的には、帯状の光照射によって熔融・結晶化する際、たとえそのほぼ全域で単一結晶粒であっても、周辺部に粒径の小さな結晶が形成されては、太陽電池の特性はその部分のために極端に低いものになる。従って、このような極端に粒径の小さな領域をなくすることが重要となる。
【００２２】
この光照射は、さまざまな方法で行うことができるが、シリコンを融解させるためには、非単結晶シリコンが十分に光を吸収することができる波長、すなわち８５０ｎｍ以下の波長である必要がある。この波長の連続波光としては、ＹＡＧレーザーの第二高調波（５３３ｎｍ）、Ａｒ＋イオンレーザー（５１４ｎｍ）や半導体レーザー（７９０ｎｍ〜８５０ｎｍ）がある。特に、ＹＡＧレーザーや半導体レーザーは固体レーザーであるために、気体レーザーと比べて扱いやすい。連続発振が可能であるために、冷却工程を制御しやすく結晶粒を拡大することが容易である。ＹＡＧレーザーを光源に用いて適切な速度で走査することによって走査方向に数百μｍ以上の粒径の結晶シリコンを得ることができる。この方法で形成した結晶シリコン薄膜は、表面が平坦であり、結晶粒と結晶粒との粒界が非常に少ないという、太陽電池として好適な性質を持っている。もちろん、他のレーザー光源でもこのような連続的、且つ８５０ｎｍ以下の波長であればＹＡＧレーザーと同等の効果がある。
【００２３】
この方法で形成した結晶シリコン薄膜はその大部分で結晶性が良い。しかしながら、先に指摘した様に、その両側面端部には粒径の小さな結晶部分が線状に形成されていた。高効率化のためにはこの部分の粒径を大きくする必要があった。もちろん、帯状の照射領域の長手方向長さを長くして行けば最終的には素子全面を単一の掃引で結晶できる。しかし、レーザーの出力はより大きくする必要があり、どこまでも大面積化できるものではない。両側面端部で粒径の小さな結晶が出来てしまう要因は熔融時間が短いためであり、このような問題を解決する方法として、複数の光照射源を用意し、側面端部に当る部分に隣接光照射源からの光照射を加えることにより烙融時間を長くする、あるいは再溶融することが考えられる。
【００２４】
帯状の光照射領域を同一線上でオーバーラップさせ、同じ光強度に保つことができればそれが最も良い。しかし、そのような照射は、光学系の設計と、基板の平坦度や操作中の位置関係の変化に影響を受ける、など実際の均一性維持が難しいという問題がある。
【００２５】
これを解決する方法は、隣接する帯状の光照射領域を前後にずらし、且つ走査した場合に、照射領域に重なる部分を設けることである。その場合、前後にずらす距離を短く取ることで、熔融部分が固化する前に次の光照射が始まり、熔融領域が連続的に移動して行くことが可能となる。しかし、オーバーラップによりあまり熔融時間が長くなると、基板が加熱されて変形することや、基板からの不純物拡散による汚染など、不都合が生じる。
【００２６】
一方、前後列間の距離を長く取ることで、熔融部分が固化した後に次の光照射が始まり、熔融時間を一定時間以下に押さえることが可能となる。この場合には一度多結晶として固化した部分が再度熔融・再結晶化する。エキシマレーザーのような短波長光でないため、結晶薄膜でもこのような再結晶化が可能であり結晶粒径拡大に有効である。
【００２７】
この方式のもう一つの利点は、走査に要する時間を大幅に短縮できることである。すなわち、通常は［全照射面幅］＝［照射領域の幅］×［走査回数］であり、たとえば１０ｃｍ幅を１ｃｍ幅の照射光で走査しようとすると、最低１０回の走査が必要である。しかし本発明では、オーバーラップを設けた全照射幅を１０ｃｍにとれば１回の照射で済む。
【００２８】
本方式で結晶化した結晶シリコン薄膜は、基板上のほぼ全面で均一、且つ高品質な結晶であり、ＴＦＴなどの素子を作製するにおいて作製位置の制限が非常に少ないという利点がある。さらに、本方式によって結晶化した結晶シリコン薄膜は、他の方法で形成される結晶シリコン薄膜と比較しても格段に大きな結晶粒であり、その上部に結晶シリコンをエピタキシャル成長させるには非常に有利な特性を持っていることにも我々は着目した。この着眼点に基づき実験を行なった結果、本発明のレーザー光照射によって形成した結晶シリコン薄膜を下地層として用い、その上部にエピタキシャル成長させた結晶シリコン層を形成することでエピタキシャル成長させた結晶シリコン層は、粒径が非常に大きく太陽電池形成に好適な結晶シリコン層となることを見出した。
【００２９】
上記のエピタキシャル層の上部にさらに半導体層を形成する。この半導体層はエピタキシャル層と逆導電型となるドーパントを混入する。これによってエピタキシャル層と半導体層との間にｐｎ接合が形成されることとなる。半導体層は必ずしもエピタキシャル成長させる必要はない。良く知られている様に、この部分を微結晶シリコンや非晶質のシリコン系合金（ＳｉＣ、ＳｉＯ、ＳｉＮ）などにしてヘテロ接合とすることもできる。この場合には、ヘテロ接合部でのキャリヤ追返しの効果により、実効的に表面再結合が低減されることが確かめられた。
【００３０】
この上部に透明電極層と取り出し電極となる電極層を形成することで、太陽電池とする。この透明電極層は透明性と導電性を有するものであればなんでもよく、例えばＩＴＯ、ＺｎＯ、ＳｎＯ２等を用いることができる。取り出し電極層にはＡｌ等の金属を用いると良い。また、場合によっては、直接取り出し電極を半導体層上に形成し、取り出し電極部以外の半導体層表面にはＳｉＯ２やＳｉｘＮｙ等のパッシベーション膜を形成することも効果的である。
【００３１】
太陽電池活性層の導電型には上記にはｐｎ型を記したが、場合によってはｐｉｎ型としてもよい。これは、形成するシリコン薄膜の膜質等によって適宜決定することが望ましい。
【００３２】
結晶シリコン薄膜層の形成方法は、エピタキシャル成長させることができる方法であればなんでもよい。一例として、熱ＣＶＤ法、ＭＢＥ（Ｍｏｌｅｃｕｌａｒ　Ｂｅａｍ　Ｅｑｉｔａｘｙ）法、プラズマＣＶＤ法、ｃａｔ−ＣＶＤ法、ＳＰＥ（Ｓｏｌｉｄ　Ｐｈａｓｅ　Ｅｑｉｔａｘｙ）等を用いることができる。この様にして形成した結晶シリコン薄膜は、太陽電池素子として用いるに適していることはもちろんのことであるが、ＴＦＴ用基板やＭＥＭＳ、ＳＯＩ基板の形成等、結晶シリコン薄膜を用いた半導体装置全般で用いることができる。
【００３３】
【発明の実施の形態】
以下、本発明を図示の実施形態に基づいて説明する。
【００３４】
図１に本発明の第一の実施形態を示す。この結晶薄膜半導体形成装置は、基板上に形成した半導体薄膜を連続波光線によって熔融・結晶化もしくは再結晶化させて結晶半導体薄膜を形成する装置であり、加熱源として複数のレーザー光源を図１のように配列したものから成る。ただし、図１では、それら複数のレーザー光源により照射される領域（被照射領域）２０により示してある。Ｄは、この被照射領域２０の配列方向と直角方向に、レーザー光線もしくは基板を走査する方向を示す。
【００３５】
図示するように、加熱源としての光源は、帯状の被照射領域２０を有する個々のレーザー光源（図示せず）を、その被照射領域２０が帯の長手方向（図の左右方向）に途切れることのないよう複数個並べることで構成されている。
【００３６】
図１の実施形態では、各被照射領域２０は長さａ×幅ｂの長方形（帯）から成り、帯の長手方向に一定間隔ｃを置いて複数個並べられている。そして、その帯の長手方向に複数個並べた被照射領域２０は、長手方向について同一線上に配置されているのではなく、光線もしくは基板の走査方向Ｄに関して間隔（ライン間隔）ｄだけ前後にずらして配置され、第一群の被照射領域２１と第二群の被照射領域２２から成る二列配列とされている。
【００３７】
そして、第一群の被照射領域２１と第二群の被照射領域２２の相互間において、帯の長手方向に複数個並べた第一群の被照射領域２１の各々は、隣接する第二群の被照射領域２２の各々と、走査方向から見て帯の幅ｂ以上の長さ（重なり範囲ｅ）にわたって重なり合っている。
【００３８】
また、帯の長手方向に複数個並べた第一群の被照射領域２１と、これに隣接する第二群の被照射領域２２との帯間の間隔（ライン間隔）ｄは、走査により前方の被照射領域（第一群の被照射領域２１）の照射が終了した後、半導体薄膜が固化するまでに後方の被照射領域（第二群の被照射領域２２）の照射が始まる間隔以下に設定されている。
【００３９】
この図１の帯及びその配設の代表的な寸法は、長さａ＝３００μｍ、幅ｂ＝４０μｍ、間隔ｃ＝２００μｍ、ライン間隔ｄ＝１２０μｍ、重なり範囲ｅ＝５０μｍである。
【００４０】
上記構成の結晶薄膜半導体形成装置において、被照射領域２０の配列方向と直角方向に、レーザー光線もしくは基板を走査することにより大面積の一括処理を行うことができる。
【００４１】
図２に本発明の第二の実施形態を示す。この結晶薄膜半導体形成装置においては、加熱源としての光源として、帯状の被照射領域２０を有する個々のレーザー光源（図示せず）が、その被照射領域２０が帯の長手方向（図の左右方向）に途切れることのないよう複数個並べられている点で図１と共通する。
【００４２】
しかし、この実施形態では、長さａ×幅ｂの長方形（帯）から成る各被照射領域２０は、帯の長手方向に見て、先の帯の後端部に次の帯の先端部が、帯の幅ｂ以上の長さ（重なり範囲ｅ）で部分的に重なり合いながら、正確には走査方向から見て重なり合いながら、被照射領域２０が順次にずらされて、帯の長手方向に複数個並べられている。
【００４３】
この図２の帯及びその配設の代表的な寸法は、長さａ＝１０００μｍ、幅ｂ＝２０μｍ、間隔ｃ’＝（ａ−２ｅ）＝９００μｍ、ライン間隔ｄ＝２０μｍ、重なり範囲ｅ＝５０μｍである。
【００４４】
【実施例】
以下、本発明の実施例について説明する。なお、以下の実施例は本発明の一例を示すものであり、本発明はこれらに限定されるものではない。
【００４５】
［実施例１］
本実施例では、ＹＡＧレーザーで結晶化した結晶シリコン薄膜上に熱ＣＶＤを用いてエピタキシャル層を形成し、太陽電池を形成する試みを行なった。
【００４６】
まず、図３（ａ）に示すように、石英基板０１上にＡｇ薄膜０２、透明導電膜０３としてのＺｎＯを形成し、裏面電極構造を形成する。この上部にプラズマＣＶＤ法によって非単結晶シリコン層０４を３００ｎｍ形成した。この非単結晶シリコン層０４には、シリコン中ではｎ型のドーパントとなる燐を高濃度にドープしておく。本実施例ではドーパントの混入にはプラズマＣＶＤ形成中にドーピングガスであるフォスフィン（ＰＨ３）を用いた。この非単結晶シリコンの形成はプラズマＣＶＤ法のみならず、非単結晶シリコンが形成できる方法であればどのような方法を用いても良い。例えば、ｃａｔ−ＣＶＤ（触媒気相化学堆積法）、熱ＣＶＤ、ＭＢＥ（Ｍｏｌｅｃｕｌａｒ　Ｂｅａｍ　Ｅｐｉｔａｘｙ：分子線エピタキシー）、スパッタリング等の方法が挙げられる。また、ドーピングの方法としては、ドーピングを施さない状態で形成し、その後、イオン打ち込みによってドーピングを行なっても良い。また、この後の結晶化後にドーピングをイオン打ち込みによって行なうことも有効である。
【００４７】
この試料に対して、ＹＡＧレーザー（Ｎｄ：ＹＡＧ）の第二高調波（５３２ｎｍ）を用いて結晶化を行なった。被照射領域２０が図１に示すような位置になるよう各レーザー光を光学系で集め、照射した。レーザー光の被照射領域である帯及びその配設の寸法は、図１で、長さａ＝３００μｍ、幅ｂ＝４０μｍ、間隔ｃ＝２００μｍ、ライン間隔ｄ＝１２０μｍ、重なり範囲ｅ＝５０μｍとした。照射光の走査は３０ｃｍ／ｓで行ったが、図中、走査によって前列（第一群の被照射領域２１）の照射光で熔融したシリコンは、後列（第二群の被照射領域２２）の照射が始まる際にはすでに固化しており、再度熔融・結晶化される。
【００４８】
上記の操作により図３（ｂ）の高濃度ｎ型の結晶シリコン薄膜０４ａを作製した。
【００４９】
図３（ｃ）に示す様に、この上部に熱ＣＶＤによって結晶シリコン薄膜０５を３μｍ形成した。その際、エピタキシャル形成させる為に、ＹＡＧレーザーで結晶化した半導体層上には、フッ酸による自然酸化膜除去に加え、真空雰囲気中の熱処理によって酸化膜除去を行なった。また、この熱ＣＶＤによって形成したシリコン薄膜中には燐を低濃度にドープしてｎ型化させた。
【００５０】
さらにこの上部にボロンをドープしｐ型化させた結晶シリコン薄膜０６を１００ｎｍ形成した。該シリコン薄膜についても熱ＣＶＤを用いた。この上部に透明導電膜０７としてＩＴＯ、その上部の一部に取り出し電極０８としてＡｌ薄膜を形成して太陽電池とした。なお、結晶シリコン薄膜部は全て（４００）配向であることをＸ線回析測定により確認した。
【００５１】
上記の方法によって形成した太陽電池の開放電圧は６４８ｍＶであった。開放電圧は、結晶シリコン薄膜の結晶品質とｐｎ接合品質を示している。本実験より、単結晶バルク太陽電池に匹敵する結晶シリコン薄膜太陽電池が、本発明より形成できることが見出された。
【００５２】
なお、今回レーザーにより結晶化させた結晶シリコン薄膜を下地として形成した結晶シリコン薄膜は、熱ＣＶＤにより形成したが、その他の方法でも良質な結晶シリコン薄膜太陽電池が形成できた。一例として、プラズマＣＶＤ、ｃａｔ−ＣＶＤ、ＭＢＥなどの方法を用いてもよい。
【００５３】
［実施例２］
本実施例では、図１（実施例１）のレーザー光照射配置を前列、後列の間隔ｄのみを変更し２０μｍとした。照射光の走査は４０ｃｍ／ｓで行ったが、図中、走査によって前列の照射で熔融したシリコンは、後列の照射が始まる際にはまだ熔融しており、新たに熔融した部分と一体化した後結晶化される。
【００５４】
この操作により図３（ｂ）の高濃度ｎ型の結晶シリコン薄膜０４ａを作製した。
【００５５】
ｐ型結晶シリコン層上にＳｉＯ２を形成し、太陽電池の変換効率を向上させる試みを行なった。図４に示す様に、実施例１にて、ｐ型の結晶シリコン層０６を形成した後、ＴＥＯＳによるｐ−ＣＶＤによって酸化シリコン膜０９を形成した。その後、フォトリソグラフィによって取り出し電極のパターンニングを行なって酸化膜を部分的に除去し、酸化膜が除去された部分に取り出し電極としてＡｌ電極１０を形成し、太陽電池とした。
【００５６】
この構造にすることによって実施例１で形成した太陽電池と比較して、開放電圧は６５５ｍＶと向上し、短絡電流値も１．２倍に上昇した。
【００５７】
［実施例３］
本実施例では、実施例１および２の構造においてレーザーによって結晶化する際のレーザー照射領域の配列を図２の配列とした。レーザー光の被照射領域である帯及びその配設の寸法は、図２で、長さａ＝１０００μｍ、幅ｂ＝２０μｍ、間隔ｃ’＝（ａ−２ｅ）＝９００μｍ、ライン間隔ｄ＝２０μｍ、重なり範囲ｅ＝５０μｍとした。この実施例３の特徴は、走査とともに熔融・結晶化領域が走査する方向Ｄに移動して行くだけでなく、図２の配置に対応して左から右に移動して行くことになる。
【００５８】
これによって図１の配列よりさらに均一な結晶化が確認された。上記の方法によって形成した太陽電池の開放電圧は実施例２の場合よりさらに高く、６５８ｍＶであった。
【００５９】
隣接する照射領域の間隔ｄを本実施例の２０μｍからより広い間隔、たとえば１００μｍにしたところ、隣接した照射領域で重なる部分は一度固化し、改めて熔融・再結晶化された。この場合にも結晶性の改善は見られたが、間隔を狭くした場合ほどではなかった。
【００６０】
［実施例４］
以上の検討から、本発明によって高品質な太陽電池が形成できることが確認できた。このことから、他の半導体デバイスについても本発明の適用を試みた。
【００６１】
まず、ガラス基板上にシリコン酸化膜を１０００ｎｍ形成し、その上部に非単結晶シリコン薄膜を５０ｎｍ形成した。これを図１の配置のＹＡＧレーザーによって結晶化し、非単結晶シリコン薄膜を結晶シリコン薄膜へと変換した。この結晶シリコン薄膜を用いてＦＥＴ（Ｆｉｅｌｄ　Ｅｆｆｅｃｔ　Ｔｒａｎｓｉｓｔｏｒ）を形成した場合でも良好な特性を示した。しかし、この場合には隣接する照射領域で重なる部分においては良好な特性は得られなかった。この部分では結晶粒が小さくなっていると考えられる。
【００６２】
隣接領域の間隔ｄを１２０μｍから３０μｍに変更し結晶化を行ったところ、熔融状態が持続するため、隣接部分の結晶性劣化を防ぐことができた。図２の配置ではさらに特性の均一性が向上した。そのＴＦＴの電界効果移動度は、エキシマーレーザーで結晶化した場合に比べてはるかに高いものであった。
【００６３】
当然のことであるが、上記の薄膜を用いて、さらに堆積法により結晶薄膜を形成し、縦型デバイスであるバイポーラトランジスタに用いることも有効である。上記の実施例において用いた非単結晶シリコン薄膜は、実際には、非晶質、微結晶質、粒径の小さな多結晶質、のいずれかである。いずれも良好に利用できたが、特に、非晶質と微結晶質は光照射による大粒径結晶化が顕著であった。
【００６４】
【発明の効果】
以上説明したように本発明によれば、次のような優れた効果が得られる。
【００６５】
本発明の結晶薄膜半導体形成装置および形成方法は、帯状の被照射領域を有する複数のレーザー光源を帯の長手方向に被照射領域が途切れることのないよう複数個並べ、その直角方向に光線もしくは基板を走査して大面積の一括処理を行う方式であるため、側面端部に当る部分に対してもレーザー光源からの光照射を十分に長く当てて再溶融し、両側面端部でも粒径の大きな結晶を形成することができる。このため粒径の大きな結晶を大面積全域にわたって形成する処理を、簡易、且つ短時間で行うことができる。
【００６６】
従って、本発明によれば、太陽電池、ＴＦＴ等の半導体装置において、高品質な結晶シリコン層を、高効率、且つ低コストに製造することができる。
【図面の簡単な説明】
【図１】本発明の第一の実施形態に係る結晶薄膜半導体形成装置のレーザー照射領域の配置を示す図である。
【図２】本発明の第二の実施形態に係る結晶薄膜半導体形成装置のレーザー照射領域の配置を示す図である。
【図３】本発明の実施例１に係る結晶シリコン半導体装置の作製過程を示したもので、（ａ）は非晶質シリコン層までを形成した段階を示す模式図、（ｂ）は光のエネルギーを与えて結晶シリコン層とした段階を示す図、（ｃ）は完成図である。
【図４】本発明の実施例２に係る結晶シリコン半導体装置の完成模式図である。
【符号の説明】
２０　被照射領域
２１　第一群の被照射領域
２２　第二群の被照射領域
ａ　長さ
ｂ　幅
ｃ　間隔
ｄ　間隔（ライン間隔）
ｅ　重なり範囲
【図１】
2004146517.tif 000003
【図２】
2004146517.tif 000004
【図３】
2004146517.tif 000005
【図４】
2004146517.tif 000006